(57)【要約】【課題】自己放電を改善することによって蓄電性能を向上した二次電池を提供する。【解決手段】二次電池３０は、酸化タンタルを固体電解質として含む固体電解質層１８と、固体電解質層１８の上面に配置され、水酸化ニッケル（Ｎｉ（ＯＨ）2）を正極活物質として含む正極活物質層２２と、正極活物質層２２に対向して、固体電解質層１８の下面に配置され、酸化チタン（ＴｉＯx）を、又は酸化チタン（ＴｉＯx）と酸化シリコン（ＳｉＯx）とを負極活物質として含む負極活物質層１６とを備える。【選択図】図２
2020123511.tif 000002
【特許請求の範囲】
【請求項１】
酸化タンタルを固体電解質として含む固体電解質層と、
前記固体電解質層の上面に配置され、水酸化ニッケル（Ｎｉ（ＯＨ）2）を正極活物質として含む正極活物質層と、
前記正極活物質層に対向して、前記固体電解質層の下面に配置され、酸化チタン（ＴｉＯx）を、又は酸化チタン（ＴｉＯx）と酸化シリコン（ＳｉＯx）とを負極活物質として含む負極活物質層とを備える、二次電池。
【請求項２】
前記酸化タンタルは、Ｔａ2Ｏx（x＝4-5）を備える、請求項１に記載の二次電池。
【請求項３】
前記正極活物質層と前記固体電解質層との間及び前記負極活物質層と前記固体電解質層との間に界面改善用のバッファ層をそれぞれ備える、請求項１又は２に記載の二次電池。
【請求項４】
前記正極活物質層と前記固体電解質層との間又は前記負極活物質層と前記固体電解質層との間に界面改善用のバッファ層を備える、請求項１又は２に記載の二次電池。
【請求項５】
前記正極活物質層及び前記負極活物質層は、界面改善用のバッファ材料を含む、請求項１又は２に記載の二次電池。
【請求項６】
前記正極活物質層又は前記負極活物質層は、界面改善用のバッファ材料を含む、請求項１又は２に記載の二次電池。
【請求項７】
前記バッファ層は、酸化シリコン（ＳｉＯx）を含んで構成される、請求項３又は４に記載の二次電池。
【請求項８】
前記バッファ層は、金属酸化物を更に含んで構成される、請求項７に記載の二次電池。
【請求項９】
前記バッファ材料は、酸化シリコン（ＳｉＯx）を含む、請求項５又は６に記載の二次電池。
【請求項１０】
前記バッファ材料は、金属酸化物を更に含む、請求項９に記載の二次電池。
【請求項１１】
前記金属酸化物は、酸化スズ（ＳｎＯ）、酸化アルミニウム（Ａｌ2Ｏ3）、ジルコニア（ＺｒＯ2）、酸化マグネシウム（ＭｇＯ）、酸化リン（ＰxＯy）の群から選ばれるいずれかを備える、請求項８に記載の二次電池。
【請求項１２】
前記正極活物質層の上面に配置された第２電極と、
前記第２電極に対向して、前記負極活物質層の下面に配置された第１電極と、を備える、請求項１〜１１のいずれか１項に記載の二次電池。
【請求項１３】
前記正極活物質層と前記第２電極との間に、ｐ型酸化物半導体層を更に備える、請求項１２に記載の二次電池。
【請求項１４】
前記ｐ型酸化物半導体層は、結晶構造を有する酸化ニッケルで構成される、請求項１３に記載の二次電池。
【請求項１５】
前記負極活物質層と前記第１電極との間に、ｎ型酸化物半導体層を更に備える、請求項１４に記載の二次電池。
【請求項１６】
前記ｎ型酸化物半導体層は、ルチル型の結晶構造、及びアナターゼ型の結晶構造のうち少なくとも１つの結晶構造を有する酸化チタンで構成される、請求項１５に記載の二次電池。
【発明の詳細な説明】
【技術分野】
【０００１】
本実施の形態は、二次電池に関する。
【背景技術】
【０００２】
従来の二次電池として、電解液を用いないこと、及び薄膜化可能であるため、第１電極／絶縁物・ｎ型酸化物半導体層／ｐ型酸化物半導体層／第２電極が積層された二次電池が提案されている。
【０００３】
又、この二次電池に類似した構造として、酸化ニッケルなどを正極活物質として含む正極活物質膜を備える正極と、含水多孔質構造を有する固体電解質と、酸化チタンなどを負極活物質として含む負極活物質膜を備える負極とを備える二次電池が提案されている。
【０００４】
更に、正極活物質に酸化ニッケル、負極活物質にスパッタで成膜した酸化チタン、固体電解質に酸化シリコンなどに金属酸化物を添加した二次電池も提案されている。
【０００５】
例えば、固体電解質の材料としては、吸湿性又は水和物等の特性を持つ材料である二酸化ケイ素（ＳｉＯ2）や酸化アルミニウム（Ａｌ2Ｏ3）等を使用し、更に、スズ（Ｓｎ）やチタン（Ｔｉ）等の金属を上記酸化物固体電解質中に添加したものを適用して、導電性及び膜厚の調整を行っていた。
【先行技術文献】
【特許文献】
【０００６】
【特許文献１】特許第５５０８５４２号公報
【特許文献２】特許第５２９７８０９号公報
【特許文献３】特開２０１５-８２４４５号公報
【特許文献４】特開２０１６-８２１２５号公報
【特許文献５】特開２０１７-１４７１８６号公報
【発明の概要】
【発明が解決しようとする課題】
【０００７】
本実施の形態は、自己放電を改善することによって蓄電性能を向上した二次電池を提供する。
【課題を解決するための手段】
【０００８】
本実施の形態の一態様によれば、酸化タンタルを固体電解質として含む固体電解質層と、前記固体電解質層の上面に配置され、水酸化ニッケル（Ｎｉ（ＯＨ）2）を正極活物質として含む正極活物質層と、前記正極活物質層に対向して、前記固体電解質層の下面に配置され、酸化チタン（ＴｉＯx）を、又は酸化チタン（ＴｉＯx）と酸化シリコン（ＳｉＯx）とを負極活物質として含む負極活物質層とを備える二次電池が提供される。
【０００９】
本実施の形態の他の態様によれば、前記正極活物質層と前記固体電解質層との間に界面改善用のバッファ層を挿入した二次電池が提供される。
【００１０】
本実施の形態の他の態様によれば、前記正極活物質層と前記固体電解質層との間及び／又は前記負極活物質層と前記固体電解質層との間に界面改善用のバッファ層をそれぞれ挿入した二次電池が提供される。
【発明の効果】
【００１１】
本実施の形態によれば、自己放電を改善することによって蓄電性能を向上した二次電池を提供することができる。
【図面の簡単な説明】
【００１２】
【図１】第１の実施の形態に係る二次電池の模式的断面構造図。
【図２】図１に例示した二次電池の模式的断面構造における負極活物質層、固体電解質層、正極活物質層の部分を示す模式的断面構造図であって、（ａ）負極活物質層にＴｉＯxを備え、正極活物質層にＮｉ（ＯＨ）2を備える例、（ｂ）負極活物質層にＴｉＯxとＳｉＯxとを備え、正極活物質層にＮｉ（ＯＨ）2を備える例。
【図３】図２に例示した二次電池の模式的断面構造において、正極活物質層と固体電解質層との間にバッファ層を挿入した例を示す模式的断面構造図であり、（ａ）負極活物質層にＴｉＯｘを備え、正極活物質層にＮｉ（ＯＨ）2を備える例、（ｂ）負極活物質層にＴｉＯxとＳｉＯxとを備え、正極活物質層にＮｉ（ＯＨ）2を備える例。
【図４】図３に例示した二次電池の模式的断面構造において、負極活物質層と固体電解質層との間にもバッファ層を挿入した例を示す模式的断面構造図であり、（ａ）負極活物質層にＴｉＯxを備え、正極活物質層にＮｉ（ＯＨ）2を備える例、（ｂ）負極活物質層にＴｉＯxとＳｉＯxとを備え、正極活物質層にＮｉ（ＯＨ）2を備える例。
【図５】図２に例示した二次電池の模式的断面構造において、負極活物質層と固体電解質層との間にバッファ層を挿入した例を示す模式的断面構造図であり、（ａ）負極活物質層にＴｉＯxを備え、正極活物質層にＮｉ（ＯＨ）2を備える例、（ｂ）負極活物質層にＴｉＯxとＳｉＯxとを備え、正極活物質層にＮｉ（ＯＨ）2を備える例。
【図６】図２に例示した二次電池の模式的断面構造において、（ａ）正極活物質層と固体電解質層との間に金属酸化物を含むバッファ層を挿入し、負極活物質層にＴｉＯｘを備え、正極活物質層にＮｉ（ＯＨ）2を備える例、（ｂ）負極活物質層と固体電解質層との間に更に金属酸化物を含むバッファ層を挿入し、負極活物質層にＴｉＯxとＳｉＯxとを備え、正極活物質層にＮｉ（ＯＨ）2を備える例。
【図７】図１に例示した二次電池の模式的断面構造における負極活物質層、固体電解質層、正極活物質層の部分を示す模式的断面構造図であって、（ａ）負極活物質層にＴｉＯxを備え、正極活物質層にＮｉ（ＯＨ）2とＳｉＯxとを備える例、（ｂ）負極活物質層にＴｉＯxとＳｉＯxとを備え、正極活物質層にＮｉ（ＯＨ）2とＳｉＯxとを備える例。
【図８】実施の形態に係る二次電池の効果を検証するために用いた二次電池の部分的な模式的断面構造であって、（ａ）構造１（比較例）、（ｂ）構造２（実施例）、（ｃ）構造３（実施例）、（ｄ）構造４（実施例）、（ｅ）構造５（実施例）、（ｆ）構造６（比較例）。
【図９】（ａ）電気化学インピーダンス測定による固体電解質層の抵抗値のデータの一例（構造１（比較例）と構造２（実施例）との対比）を示す図、（ｂ）図９（ａ）に示すグラフ曲線の円弧部分の説明図。
【図１０】（ａ）電気化学インピーダンス測定による固体電解質層の抵抗値のデータの一例（構造２（実施例）と構造４（実施例）との対比）を示す図、（ｂ）図１０（ａ）に示すグラフ曲線の円弧部分の説明図。
【図１１】電気化学インピーダンス測定による固体電解質層の単膜（ＳｉＯ2、Ａｌ2Ｏ3、ＳｉＯx＋ＳｎＯ、Ｔａ2Ｏ5、Ｔａ2Ｏ5／ＳｉＯx）での抵抗値のデータの一例を示す図。
【図１２】構造２と構造４の二次電池の放電特性（放電曲線）の一例を示す図。
【図１３】構造１〜構造４の二次電池の構造毎の自己放電残率の一例（対比）を示す図。
【図１４】構造４、構造５、構造１、構造６の二次電池の構造毎の放電容量と自己放電残率の一例（対比）を示す図。
【図１５】単膜での抵抗値と電池としての抵抗値との一例であって、（ａ）構造２（実施例）の例、（ｂ）構造４（実施例）の例。
【図１６】第２の実施の形態に係る二次電池の模式的断面構造図。
【図１７】第３の実施の形態に係る二次電池の模式的断面構造図。
【発明を実施するための形態】
【００１３】
次に、図面を参照して、本実施の形態について説明する。以下に説明する図面の記載において、同一又は類似の部分には同一又は類似の符号を付している。但し、図面は模式的なものであり、各構成部品の厚さと平面寸法との関係などは現実のものとは異なることに留意すべきである。したがって、具体的な厚さや寸法は以下の説明を参酌して判断すべきものである。又、図面の相互間においても互いの寸法の関係や比率が異なる部分が含まれていることは勿論である。
【００１４】
又、以下に示す実施の形態は、技術的思想を具体化するための装置や方法を例示するものであって、各構成部品の材質、形状、構造、配置などを特定するものではない。この実施の形態は、特許請求の範囲において、種々の変更を加えることができる。
【００１５】
又、以下に示す実施の形態において、ｎ型酸化物半導体層をｎ型半導体層、ｐ型酸化物半導体層をｐ型半導体層と略記して説明する。
【００１６】
又、以下の説明において、Ｔａ2Ｏ5という表現には、五酸化タンタル、及び酸素欠損した酸化タンタルＴａ2Ｏ4-5が含まれているものとする。
【００１７】
[第１の実施の形態]
第１の実施の形態に係る二次電池３０の模式的断面構造は、図１に示すように表される。第１の実施の形態に係る二次電池３０は、第１電極（Ｅ１）（負極）１２／ｎ型半導体層１４／負極活物質層１６／固体電解質層１８／正極活物質層２２／第２電極（Ｅ２）（正極）２６の構成を備える。
【００１８】
第１の実施の形態に係る二次電池３０は、図１に示すように、水（Ｈ2Ｏ）及び水酸基（−ＯＨ）のうち少なくとも１つを有する酸化タンタルを固体電解質として含む固体電解質層１８と、固体電解質層１８の上面に配置され、水酸化ニッケル（Ｎｉ（ＯＨ）2）を正極活物質として含む正極活物質層２２と、正極活物質層２２の上面に配置された第２電極（正極）２６と、正極活物質層２２に対向して、固体電解質層１８の下面に配置され、水（Ｈ2Ｏ）及び水酸基（−ＯＨ）のうち少なくとも１つを有する酸化チタン（ＴｉＯx）を負極活物質として含む負極活物質層１６と、第２電極（正極）２６に対向して、負極活物質層１６の下面に配置された第１電極（負極）１２とを備える。
【００１９】
ここで、固体電解質層１８の固体電解質のイオン伝導度を上げることで、二次電池３０の内部抵抗が下がり、充放電の効率が向上する。固体電解質層１８のイオン伝導度を上げるためには、正極活物質層２２又は負極活物質層１６の活物質と電解質との間の界面抵抗を下げることが必要である。正極活物質層２２又は負極活物質層１６の活物質とは、電子の受け渡しに直接関与する物質であって、図１に示す例においては、正極活物質層２２の活物質はＮｉ（ＯＨ）2であり、負極活物質層１６の活物質はＴｉＯxである。
【００２０】
また、自己放電を抑制するためには、固体電解質層１８の固体電解質の電子リークをなくす（電子絶縁性を上げる）ことが必要である。
【００２１】
後述する比較例（図８（ａ）の構造１や図８（ｆ）の構造６の固体電解質層１８ＳＳ）では、ＳｎやＴｉ等の金属をＳｉＯxの酸化物固体電解質中に添加することで、イオン伝導度を高くし、固体電解質層１８ＳＳの膜厚を厚く形成している。膜厚を厚くする理由は、自己放電対策（電子リーク対策）のためや、ショートする確率を下げた膜の信頼性を保つためである。
【００２２】
しかし、このＳｎやＴｉ等の金属を酸化物固体電解質中に添加すると、電子伝導性が発生し、蓄電の容量の保持が悪くなるという問題がある。
【００２３】
固体電解質としてのＳｉＯ2、Ａｌ2Ｏ3は、電子絶縁性は高いが、イオン伝導性が低いため、必要となる充放電特性を得るためには固体電解質層１８ＳＳの膜厚を薄くする必要がある。固体電解質の膜厚を薄くすると、イオン伝導を上げることができるため、充放電特性を得ることはできる。ところが、膜厚が薄くなると、ショートする確率が上がるなど膜の信頼性が低下するため、製造上の安定性やサイクル特性での劣化の懸念がある。
【００２４】
そこで、本実施形態では、固体電解質層１８に含まれる固体電解質として、ＳｉＯ2やＡｌ2Ｏ3よりもイオン伝導の高いＴａ2Ｏ5を採用している。
【００２５】
また、後述するように、正極活物質層２２と固体電解質層１８との間の電荷の授受をスムーズにするために、ＳｉＯ2をベースとしたバッファ層１９（図３等を参照）を界面改善のために挿入しても良い。固体電解質層１８（Ｔａ2Ｏ5）と正極活物質層２２（Ｎｉ（ＯＨ）2）との間の内部抵抗は比較的高いため、電荷授受がスムーズに行えないことが考えられる。そこで、放電実績のあるＳｉＯ2をベースとしたバッファ層１９を、正極活物質層２２と固体電解質層１８との間に挿入することで、電荷の授受を改善する。
【００２６】
正極活物質層２２は、水酸化ニッケル（Ｎｉ（ＯＨ）2）を直接成膜することで形成することができる。尚、正極活物質層２２の正極活物質としては、水酸化ニッケル以外にも、酸化ニッケル（ＮｉＯ）も適用可能であるが、その場合、酸化ニッケル（ＮｉＯ）の一部を電気的に水酸化ニッケル（Ｎｉ（ＯＨ）2）に変化させる処理が必要となる。
【００２７】
正極活物質層２２は、酸化ニッケル（ＮｉＯ）、金属ニッケル（Ｎｉ）、水酸化コバルト（Ｃｏ（ＯＨ）2）等を備えても良い。
【００２８】
正極活物質層２２は、少なくとも水酸化ニッケル（Ｎｉ（ＯＨ）2）を有し、プロトン、水酸化物イオン（ＯＨ-）、及びヒドロニウムイオン（Ｈ3Ｏ+）のうち少なくとも１つが移動可能な構造とし、充放電時にニッケル原子の価数の変化を伴う。
【００２９】
負極活物質層１６は、水（Ｈ2Ｏ）及び水酸基（−ＯＨ）のうち少なくとも１つを有する酸化チタン化合物（ＴｉＯx）又は、酸化チタン化合物（ＴｉＯx）及び酸化シリコン（ＳｉＯx）を備え、プロトン、水酸化物イオン（ＯＨ-）、及びヒドロニウムイオン（Ｈ3Ｏ+）のうち少なくとも１つを移動可能とし、充放電時にチタン原子の価数の変化を伴う。
【００３０】
又、上記の酸化チタン化合物は、脂肪酸チタンを塗布、焼成して形成しても良い。
【００３１】
又、上記の酸化チタン化合物は、価数３価と４価のチタン原子を混在して備え、更にチタン原子の周辺に水（Ｈ2Ｏ）又は水酸基（−ＯＨ）を備えていても良い。更に、上記の酸化チタン化合物は、アモルファス構造又は微結晶構造を備えていても良い。
【００３２】
固体電解質層１８の膜厚と添加する金属酸化物の量を適正化することで、イオンの移動を維持しつつ、電子に対する高抵抗層若しくは絶縁層を形成することも可能である。
【００３３】
ｎ型半導体層１４は、ルチル型若しくはアナターゼ型の結晶構造のうち少なくとも１つを有する酸化チタン（IV)である。また、ｎ型半導体層１４は、ルチル型の結晶構造、及びアナターゼ型の結晶構造のうち少なくとも１つの結晶構造を有し、且つ水（Ｈ2Ｏ）又は水酸基（−ＯＨ）の少ない金属酸化物半導体を有することが望ましい。
【００３４】
又、第２電極（正極）は、Ａｌ、Ｔｉ、ＩＴＯ、Ｎｉのいずれかを備えていても良い。
【００３５】
又、第１電極（負極）は、Ｗ、Ｔｉ、ＩＴＯのいずれかを備えていても良い。
【００３６】
正極活物質層２２は、水酸化ニッケルをウェットプロセスで堆積させても良い。
【００３７】
（負極活物質層、固体電解質層、正極活物質層の構成例）
図２〜図７は、図１に例示した二次電池３０の模式的断面構造における負極活物質層１６、固体電解質層１８、正極活物質層２２の部分の模式的断面構造を例示している。
【００３８】
図２（ａ）に例示する二次電池３０は、Ｔａ2Ｏ5を固体電解質として含む固体電解質層１８と、固体電解質層１８の上面に配置され、Ｎｉ（ＯＨ）2を正極活物質として含む正極活物質層２２と、正極活物質層２２に対向して、固体電解質層１８の下面に配置され、ＴｉＯxを負極活物質として含む負極活物質層１６とを備える。
【００３９】
また、図２（ｂ）に例示する二次電池３０は、Ｔａ2Ｏ5を固体電解質として含む固体電解質層１８と、固体電解質層１８の上面に配置され、Ｎｉ（ＯＨ）2を正極活物質として含む正極活物質層２２と、正極活物質層２２に対向して、固体電解質層１８の下面に配置され、ＴｉＯxとＳｉＯxとを負極活物質として含む負極活物質層１６Ｓとを備える。
【００４０】
図３〜図５は、正極活物質層２２と固体電解質層１８との間に、界面改善用のバッファ層１９を、あるいは、負極活物質層１６と固体電解質層１８との間に、界面改善用のバッファ層１７を挿入した例を示している。バッファ層１７、１９は、例えば、酸化シリコン（ＳｉＯx）を含んで構成される。
【００４１】
図３（ａ）は、図２（ａ）に例示した二次電池３０において、正極活物質層２２と固体電解質層１８との間に界面改善用のバッファ層１９を挿入した例を示し、図３（ｂ）は、図２（ｂ）に例示した二次電池３０において、正極活物質層２２と固体電解質層１８との間に界面改善用のバッファ層１９を挿入した例を示す。
【００４２】
図４（ａ）は、図３（ａ）に例示した二次電池３０において、負極活物質層１６と固体電解質層１８との間にも界面改善用のバッファ層１７を挿入した例を示し、図４（ｂ）は、図３（ｂ）に例示した二次電池３０において、負極活物質層１６Ｓと固体電解質層１８との間にも界面改善用のバッファ層１７を挿入した例を示す。
【００４３】
図５（ａ）は、図２（ａ）に例示した二次電池３０において、負極活物質層１６と固体電解質層１８との間に界面改善用のバッファ層１７を挿入した例を示し、図５（ｂ）は、図２（ｂ）に例示した二次電池３０において、負極活物質層１６Ｓと固体電解質層１８との間に界面改善用のバッファ層１７を挿入した例を示す。
【００４４】
また、図６は、正極活物質層２２と固体電解質層１８との間に、金属酸化物を含む界面改善用のバッファ層（金属酸化物含有バッファ層）１９ＭＯを、あるいは、負極活物質層１６と固体電解質層１８との間に、金属酸化物を含む界面改善用のバッファ層（金属酸化物含有バッファ層）１７ＭＯを挿入した例を示している。（金属酸化物含有バッファ層）１７ＭＯ、１９ＭＯは、金属酸化物を含む酸化シリコン（ＳｉＯx）を備えて構成される。（金属酸化物含有バッファ層）１７ＭＯ、１９ＭＯに含まれる金属酸化物としては、酸化スズ（ＳｎＯ）、酸化アルミニウム（Ａｌ2Ｏ3）、ジルコニア（ＺｒＯ2）、酸化マグネシウム（ＭｇＯ）、酸化リン（ＰxＯy）などを適用することができる。
【００４５】
図６（ａ）は、図２（ｂ）に例示した二次電池３０において、正極活物質層２２と固体電解質層１８との間に界面改善用の金属酸化物含有バッファ層１９ＭＯを挿入した例を示し、図６（ｂ）は、図２（ｂ）に例示した二次電池３０において、負極活物質層１６Ｓと固体電解質層１８との間に界面改善用の金属酸化物含有バッファ層１７ＭＯを挿入した例を示す。尚、図６（ａ）及び図６（ｂ）の負極活物質層１６Ｓ（ＴｉＯx＋ＳｉＯx）を、負極活物質層１６（ＴｉＯx）にそれぞれ置き換えても良い。
【００４６】
また、図７は、ＳｉＯx（バッファ層材料）を内部に含む正極活物質層２２Ｓと、ＳｉＯx（バッファ層材料）を内部に含む負極活物質層１６Ｓの例を示す。
【００４７】
図７（ａ）に例示する二次電池３０は、Ｔａ2Ｏ5を固体電解質として含む固体電解質層１８と、固体電解質層１８の上面に配置され、Ｎｉ（ＯＨ）2を正極活物質として含むと共にＳｉＯxをバッファ層材料として含む正極活物質層２２Ｓと、正極活物質層２２Ｓに対向して、固体電解質層１８の下面に配置され、ＴｉＯxを負極活物質として含む負極活物質層１６とを備える。
【００４８】
図７（ｂ）に例示する二次電池３０は、Ｔａ2Ｏ5を固体電解質として含む固体電解質層１８と、固体電解質層１８の上面に配置され、Ｎｉ（ＯＨ）2を正極活物質として含むと共にＳｉＯxをバッファ層材料として含む正極活物質層２２Ｓと、正極活物質層２２Ｓに対向して、固体電解質層１８の下面に配置され、ＴｉＯxを負極活物質として含むと共にＳｉＯxをバッファ層材料として含む負極活物質層１６Ｓとを備える。
【００４９】
図２〜図７に例示した実施の形態による二次電池３０によれば、自己放電を改善することによって蓄電性能を向上することができる。
【００５０】
また、図３〜図７に例示した実施の形態による二次電池３０によれば、正極活物質層２２と固体電解質層１８との間、あるいは負極活物質層１６と固体電解質層１８との間の電荷の授受を改善することができ、蓄電性能を更に向上することができる。
【００５１】
（二次電池の構造毎の対比）
図８（ａ）〜図８（ｆ）は、実施の形態に係る二次電池３０の効果を検証するために用いた二次電池の部分的な模式的断面構造である。図８（ａ）は構造１（比較例）、図８（ｂ）は構造２（実施例）、図８（ｃ）は構造３（実施例）、図８（ｄ）は構造４（実施例）、図８（ｅ）は構造５（実施例）、図８（ｆ）は構造６（比較例）をそれぞれ示す。
【００５２】
図８（ａ）は、二次電池３０の構造１（比較例）を示しており、ＳｉＯｘとＳｎＯとを固体電解質として含む固体電解質層１８ＳＳと、固体電解質層１８ＳＳの上面に配置され、Ｎｉ（ＯＨ）2を正極活物質として含む正極活物質層２２と、正極活物質層２２に対向して、固体電解質層１８の下面に配置され、ＴｉＯx＋ＳｉＯxを負極活物質として含む負極活物質層１６Ｓとを備える。
【００５３】
図８（ｂ）は、二次電池３０の構造２（実施例）を示しており（図２（ｂ）に例示した構造に対応）、Ｔａ2Ｏ5を固体電解質として含む固体電解質層１８と、固体電解質層１８の上面に配置され、Ｎｉ（ＯＨ）2を正極活物質として含む正極活物質層２２と、正極活物質層２２に対向して、固体電解質層１８の下面に配置され、ＴｉＯx＋ＳｉＯxを負極活物質として含む負極活物質層１６Ｓとを備える。
【００５４】
図８（ｃ）は、二次電池３０の構造３（実施例）を示しており（図６（ａ）に例示した構造に対応）、Ｔａ2Ｏ5を固体電解質として含む固体電解質層１８をと、固体電解質層１８の上面に配置され、Ｎｉ（ＯＨ）2を正極活物質として含む正極活物質層２２と、正極活物質層２２に対向して、固体電解質層１８の下面に配置され、ＴｉＯx＋ＳｉＯxを負極活物質として含む負極活物質層１６Ｓと備え、正極活物質層２２と固体電解質層１８との間に界面改善用の金属酸化物含有バッファ層１９ＭＯ（ＳｉＯx＋ＳｎＯ）が挿入されている。
【００５５】
図８（ｄ）は、二次電池３０の構造４（実施例）を示しており（図３（ｂ）に例示した構造に対応）、Ｔａ2Ｏ5を固体電解質として含む固体電解質層１８と、固体電解質層１８の上面に配置され、Ｎｉ（ＯＨ）2を正極活物質として含む正極活物質層２２と、正極活物質層２２に対向して、固体電解質層１８の下面に配置され、ＴｉＯx＋ＳｉＯxを負極活物質として含む負極活物質層１６Ｓとを備え、正極活物質層２２と固体電解質層１８との間に界面改善用のバッファ層１９（ＳｉＯx）が挿入されている。
【００５６】
図８（ｅ）は、二次電池３０の構造５（実施例）を示しており（図３（ａ）に例示した構造に対応）、Ｔａ2Ｏ5を固体電解質として含む固体電解質層１８と、固体電解質層１８ＳＳの上面に配置され、Ｎｉ（ＯＨ）2を正極活物質として含む正極活物質層２２と、正極活物質層２２に対向して、固体電解質層１８の下面に配置され、ＴｉＯxを負極活物質として含む負極活物質層１６とを備え、正極活物質層２２と固体電解質層１８との間に界面改善用のバッファ層１９（ＳｉＯx）が挿入されている。
【００５７】
図８（ｆ）は、二次電池３０の構造６（比較例）を示しており、ＳｉＯｘとＳｎＯとを固体電解質として含む固体電解質層１８ＳＳと、固体電解質層１８ＳＳの上面に配置され、Ｎｉ（ＯＨ）2を正極活物質として含む正極活物質層２２と、正極活物質層２２に対向して、固体電解質層１８の下面に配置され、ＴｉＯxを負極活物質として含む負極活物質層１６とを備える。
【００５８】
図８（ｂ）〜図８（ｅ）の固体電解質層１８に用いる酸化タンタルは、水和物としての水を適度に含んだ誘電体であり、図８（ａ）及び図８（ｆ）の固体電解質層１８ＳＳに用いているＳｉＯｘ＋ＳｎＯよりも高いイオン伝導度が得られていると考えられる。一方で、含水量の増減により、電子伝導性及びイオン伝導性の特性を変動させるため、含水性を有する膜が必要と考えられる。水分量は、スパッタ工程時の圧力を高くする方が多くなるため、図８（ｂ）〜図８（ｅ）の固体電解質層１８は、高圧（２．４Ｐａ程度）でスパッタして形成した。その結果、形成された固体電解質層１８に用いるＴａ2Ｏ5膜の水素の量は、約３６％である。本実施の形態に適用する固体電解質層１８に用いる酸化タンタル膜は、Ｘ線反射率法（XRR: X-ray Reflectivity）の結果から、Ｔａ2Ｏ4.6が含まれており、含水性の例としては、二次イオン質量分析（SIMS：Secondary Ion Mass Spectrometry）の結果から、ＳｉＯx＋ＳｎＯと同等のＨ濃度を確認している。
【００５９】
また、ＳｉＯxは、オルトケイ酸テトラエチル（ＴＥＯＳ）を原料としたゾルゲル法などによって成膜することができる。
【００６０】
固体電解質層１８に用いるＴａ2Ｏ5膜は、スパッタ及びイオンプレーティングにより、成膜条件を変えて成膜して比較した。成膜条件からは、酸素の流量とガス圧、成膜時の電力の適正範囲で充放電を確認できた。Ｔａ2Ｏ5をターゲットとした今回のスパッタデポジションの成膜条件は、Ｏ2流量をＡｒ流量の１％とし、成膜時の電力は３．１９Ｗ／ｃｍ２とした。
【００６１】
更に、二次電池３０にＴａ2Ｏ5を挿入しただけでは、図８（ａ）及び図８（ｆ）の固体電解質層１８ＳＳに用いている固体電解質（ＳｉＯx＋ＳｎＯ）より、固体電解質層１８と負極活物質層１６との界面での界面抵抗が高く、放電容量が小さくなったと考えられる。以下、界面抵抗と、放電容量の関係について考察する。
【００６２】
図９（ａ）は、電気化学インピーダンス測定による構造１（比較例）の固体電解質層１８ＳＳと構造２（実施例）の固体電解質層１８のナイキストプロットの対比を示しており、図９（ｂ）は、図９（ａ）に示すグラフ曲線の円弧部分を追記した説明図である。
【００６３】
図９から明らかなように、固体電解質層１８（Ｔａ2Ｏ5）の円弧１８Ｃの方が固体電解質層１８ＳＳ（ＳｉＯx＋ＳｎＯ）の円弧よりも大きく、円弧部分が固体電解質を含んだ箇所であると推測すると、固体電解質層１８（Ｔａ2Ｏ5）の抵抗値Ａ２１よりも固体電解質層１８ＳＳ（ＳｉＯx＋ＳｎＯ）の抵抗値Ａ１１の方が低くなっている。図９における具体的な値としては、例えば、固体電解質層１８ＳＳ（ＳｉＯx＋ＳｎＯ）の抵抗値Ａ１１が約６７０Ωであるのに対して、固体電解質層１８（Ｔａ2Ｏ5）の抵抗値Ａ２１は約１３０００Ω前後と、１９倍以上高い抵抗を示した。
【００６４】
一方、二次電池３０にＴａ2Ｏ5を挿入した構造ではＴａ2Ｏ5自体のイオン伝導度は高いにもかかわらず放電容量が小さいことから、固体電解質層１８と正極活物質層２２との界面や固体電解質層１８と負極活物質層１６との界面抵抗が高くなっていると推測し、界面の状態を変えるために、固体電解質層１８と正極活物質層２２との間にＳｉＯxをバッファ層１９として挿入し、評価を行った。
【００６５】
バッファ層（ＳｉＯx）を、固体電解質層１８と正極活物質層２２との界面に挿入して評価した結果、充放電特性の改善が見られ、また、電気化学インピーダンス測定を実施した結果からも、Ｔａ2Ｏ5／ＳｉＯｘ構造（図３）、及びTａ2Ｏ5／ＳｉＯｘ＋ＳｎＯ構造（図６）の双方で内部抵抗の減少を確認できた。それぞれの構造でのイオン伝導度は、固体電解質層１８ＳＳ（ＳｉＯx＋ＳｎＯ）のイオン伝導度と同等となっている。
【００６６】
図１０（ａ）は、電気化学インピーダンス測定による構造２（実施例）の固体電解質層１８（バッファ層なし）と構造４（実施例）の（正極活物質層２２との間にＳｉＯxをバッファ層１９として挿入した）固体電解質層１８＋１９の抵抗値の対比を示しており、図１０（ｂ）は、図１０（ａ）に示すグラフ曲線の円弧部分をプロットした（ナイキストプロット）説明図である。
【００６７】
図１０から明らかなように、構造２の固体電解質層１８（Ｔａ2Ｏ5）の円弧１８Ｃの方が構造４の固体電解質層＋バッファ層１８＋１９（Ｔａ2Ｏ5／ＳｉＯx）の円弧よりも大きく、円弧部分が固体電解質を含んだ箇所であると推測すると、構造２の固体電解質層１８（Ｔａ2Ｏ5）より構造４の固体電解質層＋バッファ層（１８＋１９）（Ｔａ2Ｏ5／ＳｉＯx）の抵抗値の方が低くなっている。図１０における具体的な値としては、例えば、固体電解質層１８＋１９（Ｔａ2Ｏ5／ＳｉＯx）の抵抗値Ａ１２が約８０００Ωであるのに対して、固体電解質層１８（Ｔａ2Ｏ5）の抵抗値Ａ２２は約１３０００Ω前後である。
【００６８】
図１１は、電気化学インピーダンス測定による固体電解質層の単膜でのイオン伝導度のデータの一例（ＳｉＯ2、Ａｌ2Ｏ3、ＳｉＯx＋ＳｎＯ、Ｔａ2Ｏ5、Ｔａ2Ｏ5／ＳｉＯx）を示す。Ｔａ2Ｏ5のイオン伝導が高いということがわかる。また、図１２は、構造２と構造４の二次電池３０の放電特性（放電曲線）の一例（構造２と構造４との対比）を示す。
【００６９】
図１２は、充放電特性の違いの例を加えた、特性の改善例を示す。図１２に示す放電特性（放電曲線）からも抵抗の低減が確認できた。また、このことから、固体電解質層１８（Ｔａ2Ｏ5）と正極活物質層２２（Ｎｉ（ＯＨ）2）の界面にバッファ層１９（ＳｉＯx）を挿入することで、抵抗が下がることがわかった。より具体的には、図１２の放電曲線では、構造４（Ｔａ2Ｏ5／ＳｉＯx構造）の放電開始電圧の方が構造２の放電開始電圧よりも高いからである。抵抗値が大きいと、放電開始時のドロップが大きくなり、低電圧から放電が始まるからである。
【００７０】
図１３は、構造１〜構造４の二次電池３０の構造毎の自己放電残率の一例を示す。
【００７１】
図１３に示すように、自己放電の効果を確認したところ、構造３（Ｔａ2Ｏ5／ＳｉＯx＋ＳｎＯ構造）及び構造４（Ｔａ2Ｏ5＋ＳｉＯx構造）において、比較例である構造１（ＳｉＯx＋ＳｎＯ）より大幅な改善が見られた。具体的には、図１３に示すように、一定期間放置後の自己放電に残存率は、構造１では１０％程度であるのに対し、構造３では３３％程度、構造４では６０％に改善されている。
【００７２】
次に、負極側の放電容量と自己放電残率についても確認した。
【００７３】
図１４は、構造４、構造５、構造１、構造６のぞれぞれの二次電池３０の構造毎の放電容量と自己放電残率の一例（対比）を示す。それぞれの負極活物質は、酸化チタン（ＴｉＯx）をベースにしたものである。固体電解質層１８（Ｔａ2Ｏ5）と正極活物質層２２との間にＳｉＯxをバッファ層１９として挿入し、負極活物質層１６Ｓの負極活物質をＴｉＯx＋ＳｉＯxにした構造（構造４）と、固体電解質層１８と正極活物質層２２との間にバッファ層１９を挿入せずに固体電解質層１８（Ｔａ2Ｏ5）のみにした構造（構造５）とを比較すると、前者の放電容量の方が後者の放電容量よりも高くなった。比較例である構造１や構造６（固体電解質をＳｉＯx＋ＳｎＯとした構造）の場合には、このような現象は見られない。
【００７４】
固体電解質層１８（Ｔａ2Ｏ5）の正極側及び／又は負極側にＳｉＯxが存在することで、放電容量を悪化させることなく、自己放電の改善が見られている。
【００７５】
尚、図９〜図１０に示した電気化学インピーダンス測定のナイキストプロットから各界面の分離はできていないが、一連の実験結果から、固体電解質層１８と正極活物質層２２との間にＳｉＯxのバッファ層１９を挿入することによって、固体電解質層１８と正極活物質層２２との界面抵抗を下げることができると考えられる。
【００７６】
図１５は、二次電池３０の抵抗成分の一例であって、図１５（ａ）は構造２の例であり、図１５（ｂ）は構造４の例である。
【００７７】
構造２の固体電解質層１８（Ｔａ2Ｏ5）のみ（バッファ層なし）の抵抗値Ｒ２は、構造４のバッファ層１９を挿入した固体電解質層１８（Ｔａ2Ｏ5／ＳｉＯx）の抵抗値Ｒ４よりも低い。例えば、図１５において、抵抗値Ｒ２は、３３Ω（３．０Ｅ−６［Ｓ／ｃｍ］）程度であり、抵抗値Ｒ４は、２５５Ω（２．０Ｅ−７［Ｓ／ｃｍ］）程度である。
【００７８】
しかし、二次電池３０として見ると、その傾向は逆転し、構造４の抵抗値Ｒ５の方が構造２の抵抗値Ｒ１よりも低くなる。例えば、図１５において、抵抗値Ｒ５は、２５０Ω程度であり、抵抗値Ｒ１は、１６００Ω程度である（抵抗値Ｒ５及びＲ１は、図９のナイキストプロットから導出した）。
【００７９】
このように傾向が逆転する理由は、構造２の固体電解質層１８と正極活物質層２２の界面抵抗Ｒ３がＲ１に近い値であるのに対して、構造４のバッファ層１９と正極活物質層２２の界面抵抗Ｒ６はＲ５に対して無視できるほど小さいためと推測される。
【００８０】
これより、固体電解質層１８と正極活物質層２２との間にＳｉＯxのバッファ層１９を挿入することによって、固体電解質層１８と正極活物質層２２との界面抵抗を下げることができると考えられる。
【００８１】
[第２の実施の形態]
第２の実施の形態に係る二次電池３０の模式的断面構造は、図１６に示すように表される。
【００８２】
第２の実施の形態に係る二次電池３０は、第１電極（Ｅ１）（負極）１２／負極活物質層１６／固体電解質層１８／正極活物質層２２／ｐ型半導体層２４／第２電極（Ｅ２）（正極）２６の構成を備える。
【００８３】
第２の実施の形態に係る二次電池３０は、正極活物質層２２上にｐ型半導体層２４を挿入した構造を有する。
【００８４】
第２の実施の形態に係る二次電池３０は、図１６に示すように、正極活物質層と第２電極（正極）との間に配置されたｐ型半導体層２４を備える。
【００８５】
ｐ型半導体層２４は、導電性のホール輸送層として機能し、例えば、結晶構造を有する酸化ニッケル（ＮｉＯ)を備えていても良い。その他の構成は、第１の実施の形態と同様である。
【００８６】
[第３の実施の形態]
第３の実施の形態に係る二次電池３０の模式的断面構造は、図１７に示すように表される。第３の実施の形態に係る二次電池３０は、第１電極（Ｅ１）（負極）１２／ｎ型半導体層１４／負極活物質層１６Ｔ／固体電解質層１８／正極活物質層２２／ｐ型半導体層２４／第２電極（Ｅ２）（正極）２６の構成を備える。第２の実施の形態との違いは、負極活物質層１６Ｔが酸化チタン化合物（ＴｉＯx）を有し、酸化シリコンを有さない点である。
【００８７】
ｐ型半導体層２４は、導電性のホール輸送層として機能し、例えば、酸化ニッケル（ＮｉＯ)を有していても良い。その他の構成は、第２の実施の形態と同様である。
【００８８】
尚、図２〜図１５に例示した実施形態に係る二次電池３０について、第１の実施の形態と同様に、第２及び第３の実施の形態にも適用することができる。
【００８９】
以上説明したように、第１〜第３の実施の形態によれば、自己放電を改善することによって蓄電性能を向上した二次電池を提供することができる。
【００９０】
また、高イオン伝導度の膜の適用による、膜厚の制御、適正化が可能となり、サイクル特性や製造上の安定性の向上が期待できる。
【００９１】
[その他の実施の形態]
上記のように、いくつかの実施の形態について記載したが、開示の一部をなす論述及び図面は例示的なものであり、限定するものであると理解すべきではない。この開示から当業者には様々な代替実施の形態、実施例及び運用技術が明らかとなろう。
【００９２】
このように、本実施の形態は、ここでは記載していない様々な実施の形態などを含む。
【産業上の利用可能性】
【００９３】
本実施の形態の二次電池は、様々な民生用機器、産業機器に利用することができ、通信端末、無線センサネットワーク向けの二次電池など、各種センサ情報を低消費電力伝送可能なシステム応用向けの二次電池など、幅広い応用分野に適用可能である。
【符号の説明】
【００９４】
１２…第１電極（Ｅ１）（負極）
１４…ｎ型半導体層（ＴｉＯ2）
１６…負極活物質層（ＴｉＯx又はＴｉＯx及びＳｉＯx）
１６Ｓ…負極活物質層（ＴｉＯx及びＳｉＯx）
１６Ｔ…負極活物質層（ＴｉＯx）
１７…バッファ層（ＳｉＯx）
１７ＭＯ…金属酸化物含有バッファ層（金属酸化物を含むＳｉＯx）
１８…固体電解質層（Ｔａ2Ｏ5）
１８ＳＳ…固体電解質層（ＳｉＯx＋ＳｎＯ）
１９…バッファ層（ＳｉＯx）
１９ＭＯ…金属酸化物含有バッファ層（金属酸化物を含むＳｉＯx）
２２…正極活物質層（Ｎｉ（ＯＨ）2）
２２Ｓ…正極活物質層（Ｎｉ（ＯＨ）2＋ＳｉＯx）
２４…ｐ型半導体層（ＮｉＯ）
２６…第２電極（Ｅ２）（正極）
３０…二次電池
【図１】
2020123511.tif 000003
【図２】
2020123511.tif 000004
【図３】
2020123511.tif 000005
【図４】
2020123511.tif 000006
【図５】
2020123511.tif 000007
【図６】
2020123511.tif 000008
【図７】
2020123511.tif 000009
【図８】
2020123511.tif 000010
【図９】
2020123511.tif 000011
【図１０】
2020123511.tif 000012
【図１１】
2020123511.tif 000013
【図１２】
2020123511.tif 000014
【図１３】
2020123511.tif 000015
【図１４】
2020123511.tif 000016
【図１５】
2020123511.tif 000017
【図１６】
2020123511.tif 000018
【図１７】
2020123511.tif 000019